Brevet FR2928161A1 — publié le 20090904

/13 La présente invention concerne un dispositif, un moyen de compenser et supprimer les défauts de non étanchéité et de transmission de la chaleur des toiles de stores, un produit pour porter remède aux conséquences du mode de fabrication des toiles de stores par tissages qui laissent passer un peu d'eau de pluie et qui absorbent le rayonnement solaire, défauts reprochés, par les utilisateurs, aux toiles de stores habituelles dans leur utilisation en protection solaire, ceci pour les toiles neuves mais surtout pour les toiles ayant vieilli, tout en veillant à ce que le remède aux défauts participe à la décoration de la maison.. Les stores de protection solaire sont habituellement et le plus souvent constituées d'une toile tissée composée de fils textiles, fils présentant une bonne résistance mécanique,une bonne tenue aux intempéries et aux rayonnements célestes dont les rayonnements solaires ( depuis les rayons gamma jusqu'aux ondes radio ). Les toiles de stores de protection solaire habituelles sont composées, le plus souvent, de fils de matière acrylique en raison des qualités de résistances mécaniques, physiques, chimiques des résines acrylique (ou propénoïque) : acide gras éthylénique (CH2fCHfCO2H). Ces propriétés des résines acryliques sont par ailleurs également utilisées par ailleurs essentiellement pour la fabrication de résines de polymétacrylate de méthyle qui permettent de fabriquer les plaques de matière plastique transparente pour les toiture telles que le plexiglass. Les qualités des résines acryliques et leur adaptation aux exigences de l'emploi en toiles de stores en expliquent le succès et la quasi généralisation des toiles en résines acryliques dans cette application de stores. Pour la fabrication de stores de protection solaire on utilise également les fibres de verre, les fibres de polypropylène ainsi que d'autres matières pouvant être tissées et présentant une bonne résistance aux conditions d'utilisation, résistances naturelles ou après traitements spécifiques. Ces toiles utilisées comme stores de protection solaire donnent beaucoup de satisfactions et représentent la quasi-totalité du marché. Cependant ces toiles présentent toutes plusieurs défauts, plusieurs inconvénients, que leurs reprochent les utilisateurs : 11 il � pleut � sous ces toiles : En effet ces toiles sont constituées d'un assemblage de fils textiles, assemblage par tissage en chaîne et trame, ou par tout autre mode d'assemblage de fils, lequel assemblage comporte obligatoirement des petits espaces des fils entre eux ainsi qu'aux croisements des fils de chaîne et des fils de trame, espaces par lesquels l'eau de pluie traverse pour venir tomber sur tout ce qui se trouve en dessous du store. Ces défauts d'étanchéité sont dus à la technique de fabrication par tissage. En effet dans un produit tissé les fils de chaîne croisent les fils de trame et passent une fois au dessus et une fois au dessous. Ainsi à chaque croisement chaque fil de trame est il séparé de son fil de trame parallèle suivant par l'épaisseur du fil de chaîne. Et à chaque croisement chaque fil de chaîne est il complément réflecteur et ou étanche pour toiles de stores.doc 2910212008 - 9:10 /13 séparé de son fil de chaîne suivant par l'épaisseur du fil de trame. C'est par ces espaces inévitables, d'autant plus importants que la toile est épaisse, l'eau de pluie s'infiltre. Ce défaut est augmenté par les micro-ventilations que les fabricants introduisent dans leurs toiles pour en réduire la surchauffe que ces toiles provoquent en dessous. L'addition d'un petit film continu, au dessus ou au dessous du store ou de la toile suffira pour supprimer ce défaut très gênant, et alors que tout le monde utilise des films en polyéthylène en polyester et autres matières qui ne tiennent, pas bien au soleil, on utilisera des films en résine acrylique comme les stores eux-mêmes. 21 il � fait � trop chaud sous ces toiles : En effet, ces toiles absorbent l'énergie du rayonnement solaire arrivant par au dessus. Les toiles de stores habituelles absorbent toute l'énergie radiative du soleil, depuis les ondes non imaginables en 2008 en passant par les rayons gamma, les rayons X, les ultra-violets, les ondes visibles par l'ceil humain ( 0,4 à 0,7 micron ), les infrarouges, les micro-ondes, et toutes les autres ondes reçues du soleil. Ces toiles absorbent cette énergie radiative par au dessus, par leur face exposée au soleil. Et ces toiles s'échauffent. Et, forcément, ces toiles veulent se débarrasser de toute cette énergie absorbée cumulativement. Ces toiles échauffées par le soleil échangent leur chaleur : - soit par conduction en étant refroidies dans l'air convectif naturel situé à leur contact statique ou par conduction dans l'air déplacé par le vent, - soit par rayonnements émis vers ce qui se trouve au dessous principalement sous forme de rayonnement thermique infrarouge, ce rayonnement infrarouge étant favorisé par la composition de la matière apparente en dessous qui constitue la surface émettrice.. C'est ainsi que, quand il n'y a pas de vent, il fait tellement chaud sous les toiles de stores habituelles. A tel point que l'utilisateur moyen constate subjectivement, personnellement, mais indubitablement, qu'il � fait � plus chaud sous le store que à côté du store. Même si cette différence de température n'est pas mesurée par le thermomètre, û lequel thermomètre ne mesure que la température conductive de l'air ambiant et ne mesure jamais la température radiative du milieu ambiant ( ceci, de plus en plus depuis la suppression du thermomètre à alcool rouge du bordelais Réaumur, de plus en plus depuis l'expansion du thermomètre à mercure, mercure réflecteur n'absorbant pas les rayonnements, et encore de plus en plus depuis la généralisation des thermomètres électroniques ). Pour compenser ce défaut les fabricants ont eu l'idée de ménager des microperforations qui provoquent une micro ventilation de la toile qui est ainsi plus refroidie par échanges conductifs avec l'air ambiant. Ces microventimations augmentent la perméabilité à la pluie. D'autres fabricants ont eu l'idée d'introduire de la poudre d'aluminium en surface extérieure de leurs toiles de store. La présence de poudre d'aluminium améliore les performances thermiques de ces toiles complément réflecteur et ou étanche pour toiles de stores.doc 29/02/2008 - 9:10 /13 quand elles sont neuves. Mais rapidement la surface de ces grains d'aluminium se corrode, s'oxyde de sorte que les qualités de réflecteur disparaissent et que les performances de réduction de l'absorption du rayonnement solaire disparaissent en même temps qu'augmente la surchauffe ressentie par les utilisateurs en dessous. Le dispositif, le moyen selon l'invention permet de remédier à tous ces divers inconvénients. Il comporte en effet selon une première caractéristique, la mise en place d'un film transparent d'étanchéité continue en complément de la toile de store standard. Ce film est ajouté aux toiles de stores habituelles par au dessus ou par au dessous, par tous moyens de fixations, provisoires, continus ou définitifs collages ponctuels ou continus, adhérisations sous toutes formes solides ou liquides, à froid ou à chaud, sous la forme d'une couche ou d'un film continu, sous la forme de rubans, d'une grille ou d'une pulvérisation ponctuelle. Selon une deuxième caractéristique la mise en place d'une surface complémentaire amovible qui sera réflecteur du rayonnement solaire au dessus des toiles standard habituelles, quelle que soit les matières dont sont composées ces toiles de stores Selon un des modes particuliers de réalisation les toiles de stores selon l'invention, en matières acryliques comme les plus fréquentes seront renforcées d'un film complémentaire leur apportant simultanément des fonctions d'étanchéité à l'eau et des fonctions de réflecteur du rayonnement thermique. Selon un des autres modes particuliers de réalisation les toiles de stores selon l'invention réalisées en fibres de verre, en fibres de polypropylène ou en toutes matières comme les autres toiles de store seront recouvertes d'un film complémentaire apportant simultanément des fonctions d'étanchéité à l'eau et des fonctions de réflecteur du rayonnement thermique. Ainsi, en cas de pluie, quand l'utilisateur sera en dessous de son store réalisé en toile habituelle complémentée par un film d'étanchéité selon l'invention, il constatera que l'eau ne traversera pas le film continu d'étanchéité recouvrant la toile de son store et ira se déverser sur la périphérie de son store. Ainsi, en cas de chaleur due à un fort ensoleillement, quand l'utilisateur sera en dessous de son store en toile habituelle complémentée par un film réflecteur du rayonnement selon l'invention, il constatera que la chaleur du rayonnement solaire incident arrivant sur la toile habituelle ne traversera pas le complément réflecteur recouvrant la toile de son store pour être renvoyée, pour être réfléchie par la partie réflecteur de la face extérieure complémentée de son store. Ainsi l'utilisateur du store selon l'invention ne peut il plus constater, déplorer les défauts des toiles de stores habituelles : non étanchéité en cas de pluie, et chaleur insupportable ressentie subjectivement en dessous du store en cas de fort ensoleillement. Ainsi l'utilisateur conservera t il tous les avantages appréciés dans les toiles de stores actuelles tout en en voyant les inconvénients, les défauts disparaître. complément réflecteur et ou étanche pour toiles de stores. doc 29/02/2008 - 9:10 /13 Selon un des modes particuliers de réalisation : - ce sera le même film qui pourra assurer l'étanchéité et la fonction réflecteur. Pour cela on utilisera un film d'étanchéité en matières présentant des bonnes résistances aux contingences imposées par l'utilisation sous forme de store, résistance mécanique, chimique, résistance aux intempéries et résistances aux rayonnements provenant du ciel (rayonnements solaires et autres). Ces résistances pouvant être soit des résistances naturelles caractérisant la matière elle-même, soit des résistances acquises par des traitements ou des modifications ajoutées à la matière elle-même. Sans que les indications suivantes puissent constituer une quelconque limite, on utilisera avec satisfaction, entre autres, les films en polyester, les films en résines acryliques, les films en résines polypropylènes ou en résines fluorées en raison de leurs caractéristiques d'hydrophobie. Ces films présentent l'avantage de bien mieux résister aux intempéries que les enductions de PVC que l'on utilise actuellement, PVC dont l'aspect est bien moins décoratif que les toiles de stores à décorations travaillées toujours proposées. Pour cette application on préférera les résines fluorées genre PVDF en raison de leur très bonne tenue aux agressions climatiques et surtout en raison de leur qualité filtres radiatifs. Selon une des revendication de la présente invention ces films à fonction première de renfort d'étanchéité auront une deuxième fonction : la fonction de réflecteur du rayonnement solaire incident qui frappe, et donc échauffe le dessus du store exposé au soleil. Cette fonction de réflecteur sera obtenue, soit en faisant subir à une des surfaces de ce film un traitement de métallisation, métallisation sous vide par exemple, soit en utilisant comme film réflecteur une feuille de métal massif poli-miroir dont la surface la plus réflecteur sera dirigée vers le soleil. Il fait partie de la présente invention que la surface réflecteur de ce complément réflecteur sera protégée de toutes dégradations de ses performances et particulièrement de la corrosion de la surface du réflecteur par la corrosion par l'oxygène. En effet c'est l'oxygène qui attaque la surface du réflecteur aluminium brillant pur pour en faire une surface mate : l'alumine qui est un oxyde d'aluminium (AI202 ou AI203 ). Contrairement à ce que tout le monde croit, ce n'est pas la présence d'eau qui provoque la dégradation des réflecteurs mais c'est la présence d'oxygène dont l'arrivée est facilitée par l'eau. Il faut donc réduire au maximum tous les canaux par lesquels l'oxygène pourrait accéder à la surface du métal réflecteur. Pour cela on disposera devant le réflecteur un film qui présentera la plus grande étanchéité personnelle à l'oxygène dans le temps. Selon un des modes particuliers de réalisation revendiqué préféré on utilisera une surface réflecteur en métal massif lui-même laqué en usine, car le laquage garantit une parfaite adhérence de la couche de protection et du réflecteur. Selon un des modes particuliers de réalisation revendiqué : on utilisera une surface réflecteur en métal massif, car une feuille de métal massif présente moins de surface réelle apparente qu'une surface complément réflecteur et ou étanche pour toiles de stores.doc 29/02/2008 - 9:10 /13 métallisée. En effet dans une surface métallisée on a installés côte à côte des grains de métal avec une grande surface sensible apparente, alors que dans un film continu on a moins de fissures. Selon un des modes particuliers de réalisation revendiqué : on utilisera une surface réflecteur le métal massif étant mis en oeuvre non pas sous forme d'une feuille continue mais sous la forme d'un tissage de rubans réflecteurs. Un des défauts que la présente invention entend corriger est la difficulté que présente l'enroulement de complexes composés de plusieurs strates en raison de ce que l'enroulement multiplie par 3,14 la différence d'épaisseur entre les différentes couches, ce qui impose des efforts aux couches trop rigides, efforts provoquant des dégradations dans le temps. Ainsi un tissage de rubans réflecteurs divisera la différence de longueur provoquée par l'enroulement ; Ce tissage pouvant se présenter sous toutes formes connues existantes ou à découvrir, par exemple sous forme de tissage en chaîne et trame classique, sous forme d'un tricot dans lequel les rubans seront introduits dans l'armure d'un pas de gaze, sous forme d'un assemblage par métier Rachel, comme sous toutes autres formes. Cet assemblage mettra en oeuvre des rubans réflecteurs de toute largeurs, pouvant être découpées, 3 à 10 mm par exemple, faciles à assembler en tissu, et procurant une surface réflecteur plus souple que ne se présente une feuille de métal massif, et dans des conditions la mettant à l'abri de toutes dégradations de ses performances réflecteur par séparation du film protecteur d'avec la surface intime du réflecteur. L'utilisation d'un film de métal massif présente l'inconvénient de constituer un complexe difficilement soudable par les machines haute fréquence disponible chez la majorité des confectionneurs de toiles de store. II fait partie de la présente invention de remplacer la feuille de métal massif par une succession de films métallisés à très forte métallisation ( 400 Angstroems minimum ) sur les deux faces de chaque film attachés entre eux par une couche de colle facilement soudable par exemple une couche de colle EVA de plus de 20 grammes / M2. On aura ainsi la succession suivante dépôt de métal par forte métallisation, film de matière transparente, hydrophobe, serrée et absorbant peu l'eau. dépôt de métal par forte métallisation > couche de colle EVA - dépôt de métal par forte métallisation, - film de matière transparente, hydrophobe, serrée et absorbant peu l'eau. - dépôt de métal par forte métallisation > couche de colle EVA - etc . complément réflecteur et ou étanche pour toiles de stores.doc 29/02/2008 - 9:10 /13 On utilisera de préférence comme films supports de métallisation sur leurs deux faces des films bien transparents, bien étanches, n'absorbant que peur d'eau, tels que les films en polyester. Cette succession ne présente pas tous les avantages d'une feuille de métal massif mais passe dans les machines de soudures disponibles. Selon un des modes particuliers de réalisation : - on utilisera une surface réflecteur, continue ou sous forme de rubans, surface qui sera protégée de toutes formes de dégradations en étant recouverte et protégée par un film ou un traitement anti corrosion. Selon un des modes particuliers de réalisation de la présente invention : La surface réflecteur sera revêtue d'une couche transparente le séparant de l'atmosphère et particulièrement de l'humidité et surtout le séparent énergiquement de l'oxygène car c'est l'oxygène qui provoque � l'oxydation � et donc la dégradation des surfaces des matériaux utilisés comme réflecteurs. Pour cela on utilisera les matières fluorées. Selon un des modes particuliers de réalisation du réflecteur on tiendra compte du phénomène suivant totalement ignoré actuellement et jamais mentionné dans la totalité de la littérature scientifique disponible : > Toutes les matières, dont toutes les matières plastiques utilisées pour la confection de stores, s'imprègnent plus ou moins d'humidité non seulement en surface mais aussi en profondeur, au coeur de la matière, de sorte que l'eau sous forme liquide est présente au coeur de toute matière, ne serait ce qu'en toute petite quantité, en tout petit volume sous la forme liquide, non seulement en surface mais aussi en profondeur. > Toutes les littératures scientifiques disponibles étudient le changement d'état, la vaporisation de l'eau à son point d'ébullition, et selon les différentes pressions. Mais il n'est fait aucune mention du phénomène de véritables � explosions � qui se manifestent au coeur d'une matière contenant un tout petit peu d'eau liquide, comme la totalité des matières plastiques, lorsque cette eau liquide passe instantanément de l'état liquide à l'état vapeur, sans changer de température, sans passer par le point d'ébullition, par para - ébullition parce que cette eau liquide a absorbé l'énergie thermique du rayonnement solaire par exemple. Ceci est d'autant plus important quand on sait que l'eau liquide est un � corps noir � devant le rayonnement infrarouge. A l'instant où cette eau liquide passe à l'état vapeur, à l'instant où elle change d'état, sans changer de température, sans changer de pression, sans passer par sa température d'ébullition, cette eau liquide, à masse équivalente, à nombre de molécules équivalent occupe un volume 1 239 fois plus important. Cette augmentation du volume est la même que lorsque l'eau liquide passe par son point d'ébullition. C'est cette auqmentation du volume occupé par le même nombre de molécules d'eau à l'état liquide, et du volume occupé par le même nombre de molécules d'eau l'état gazeux qui provoque ces micro explosions par para - ébullition. A température constante + A pression constante. complément réflecteur et ou étanche pour toiles de stores.doc 29/02/2008 - 9:10 /13 Ainsi, selon la présente invention, si sur la surface extérieure d'une matière plastique exposée au soleil, l'eau de la surface s'évapore et change de volume, sans changer de température, sans passer par son point d'ébullition, à pression constante, comme personne ne le conteste, ainsi au coeur de la même matière plastique l'eau située en profondeur ayant absorbé le rayonnement solaire, sans changer de température, sans passer par son point d'ébullition, cette eau change brutalement et instantanément de volume sous la forme d'explosions par para - ébullition. Et ceci sous la forme de micro-explosions par para û ébullition au coeur de la matière, micro-explosions qui désagrègent, disloquent la matière. C'est ce qui expliquerait la dégradation progressive des matières plastiques exposées au soleil. Au fur et à mesure des changements d'expositions aux différences d'humidités relatives, au fur et à mesure des changements de différences de températures relatives, au fur et à mesure des variations d'ensoleillements, l'eau liquide située à l'intérieur, au coeur de la matière, passe brutalement de l'état liquide à l'état vapeur, augmente de volume et crée à l'intérieur de la matière d'innombrables micro-explosions par para û ébullition, des zones de surpressions ponctuelles internes qui cherchent à entrer en équilibre avec l'atmosphère extérieure . Pour entrer en équilibre avec l'atmosphère extérieure, ces surpressions ponctuelles et instantanées survenant sous la forme d'explosion brutales constituent des micro-tunels qui désagrégent la matière depuis son coeur le plus intime jusque vers sa surface. La constitution de ces micro-tunnels dus aux changements de volumes du même nombre de molécules d'eau, conséquences des augmentations de volume, des explosions brutales par para - ébullition de l'eau qui, sans changer de température, sans passer par son point d'ébullition, passe brutalement de son état liquide à son état vapeur, est une explication totalement nouvelle des dégradations progressives des matières plastiques exposées au soleil. De plus, par ces micro-tunnels l'oxygène de l'air pénétrera plus facilement et provoquera aussi une � oxydation � plus rapide de la matière mais aussi une � oxydation � plus rapide, donc une dégradation des qualités des surfaces métalliques servant de réflecteur. Selon un des modes particuliers de réalisation de la présente invention et pour se protéger de ces phénomènes : - le réflecteur sera revêtu d'une couche protectrice de matière qui absorbera le moins possible d'eau de façon à pouvoir réduire au maximum ce phénomène de micro-explosions par para - ébullition. Pour cela la couche de protection du réflecteur sera constituée d'une matière la plus hydrophobe possible, la plus serrée possible, en particulier les résines fluorées type PVDF. - le réflecteur sera revêtu d'une couche de matière, couche suffisamment épaisse de façon à retarder au maximum la proportion de matière qui comportera des canaux provoqués par les qualités explosives par para- ébullition de l'eau au coeur de la matière du film de protection : complément réflecteur et ou étanche pour toiles de stores.doc 29102/2008 - 9:10 /13 - le réflecteur sera lui-même constitué d'une matière qui absorbera le moins possible l'eau, par exemple on préférera une feuille de métal massif à un film de matière plastique métallisée. - le réflecteur sera recouvert d'une matière qui sera la plus transparente possible de façon à ne pas absorber elle-même de rayonnement solaire ce qui peut échauffer les molécules d'eau liquide et en favoriser la para û ébullition. - le complexe film complément réflecteur + film de protection du réflecteur, selon l'invention, non seulement absorbera le moins possible d'eau, mais aussi sera refroidi le plus possible, et ceci par tous moyens, de façon à réduire la propension des molécules d'eau à passer de leur état liquide à leur état vapeur par para û ébullition sans passer par le point d'ébullition. Selon un des modes particuliers de réalisation de la présente invention et pour se protéger de ces phénomènes : non étanchéité + absorption de l'énergie chaleur du rayonnement solaire + dégradation du complément réflecteur étanche par micro û explosions de para û ébullition : le complément réflecteur étanche sera monté sur un mécanisme, sur un support lui donnant le plus d'inclinaison possible, de façon à faire écouler l'eau le plus vite possible, cette inclinaison manifestant une pente entre 15 et 30 degrés. Selon un des modes particuliers de réalisation de la présente invention le complément réflecteur et ou étanche verra son dos toujours à l'abri du soleil car dirigé vers le sol lui-même hydrophobe pour deux raisons : > al parce que une surface mouillée est plus émissive de rayonnements infrarouges vecteurs de chaleur qu'une surface sèche et que le produit selon l'invention doit émettre le moins possible de chaleur vers le sol, > a/ parce que une surface qui reste mouillée favorise la prolifération de microvégétations, algues, mousses, lichens, champignons et autres dépôts qui viendront salir la surface apparente du complément selon l'invention. Selon un des modes particuliers de réalisation de la présente invention le complément réflecteur et ou étanche pourra, au lieu d'être collé, adhérisé sur la toile par tous moyens pour en être solidaire, ce complément réflecteur + étanche pourra être ajouté au store de manière séparée, aussi bien lors de la première pose que ultérieurement. Pour cela ce complément sera simplement confectionné aux dimensions de la toile de store à complémenter puis fixé sur la toile de store soit en prenant le sommet et la base du complément dans les gorges dans lesquelles les toiles de stores sont généralement maintenues : a/ dans la barre de charge située à la base du store - b/ dans la gorge située dans le tube d'enroulement autour duquel le store est enroulé par son sommet quand on veut replier le store. complément réflecteur et ou étanche pour toiles de stores. REVENDICATIONS 1. Complément d'étanchéité pour toiles de stores de protections solaires caractérisé en ce qu'il est constitué d'un film transparent, continu et étanche résistant aux agressions climatologiques, et aussi filtre aux rayonnements attaquant les matières constituant les stores, lequel film est ajouté de manière définitive ou provisoire aux toiles de store et aux protections solaires habituelles par tout moyen adapté, ajouté par au dessus ou ajouté par au dessous. 2. Complément d'étanchéité selon la revendication 11 caractérisé en ce que ce film d'étanchéité est composé à base de résines acryliques dont les qualités de résistance aux intempéries, de tenue dans le temps, de transparence dépassent celles de tous les films proposés actuellement pour cette éventuelle application. 3. Complément d'étanchéité selon les revendications précédentes caractérisé en ce que ce film d'étanchéité est composé à base de résines fluorées genre PVDF dont les qualités de résistance aux intempéries, de tenue dans le temps, d'opacité aux rayonnements UV mais de transparence au rayonnement lumière, dépassent celles de tous les films proposés actuellement pour cette éventuelle application. 4. Complément d'étanchéité selon les revendications précédentes caractérisé en ce que ce soit le même film d'étanchéité qui constitue également le réflecteur du rayonnement thermique destiné et ajouté aux protections solaires et aux toiles de stores habituelles et en ce que ce complément est constitué d'un film continu, étanche, transparent, réflecteur sur sa face intérieure et, lequel réflecteur est ajouté de manière définitive ou provisoire sur les toiles de stores habituelles, en fibres acryliques, ou en toutes autres fibres ou matériaux, utilisés pour fabriquer des toiles de stores. 5. Complément réflecteur et d'étanchéité pour toiles de stores et pour toutes protections solaires selon les revendications précédentes caractérisé en ce que ce soit le film d'étanchéité transparent qui ait reçu un traitement pour devenir lui-même réflecteur au dos de sa paroi transparente. 6. Complément réflecteur et d'étanchéité pour toiles de stores et pour toutes protections solaires selon les revendications précédentes caractérisé en ce que ce soit un film d'étanchéité transparent choisi pour ses qualités de résistance aux intempéries, très faible reprise d'eau, et surtout d'étanchéité personnelle à l'oxygène, qui remplisse les fonctions de protecteur du réflecteur contre tous les phénomènes de dégradations possibles du réflecteur, surtout la dégradation du réflecteur par l'oxydation, oxydation par l'oxygène de la surface du réflecteur. 7. Store de protection solaire selon les revendications précédentes, caractérisé en ce qu'il est constitué d'une toile de store habituelle dont les insuffisances ( non étanchéité + absorption du complément réflecteur et ou étanche pour toiles de stores.doc 29/02/2008 - 9:10/13 rayonnement thermique solaire) sont corrigées par l'addition d'un complément assurant simultanément les deux fonctions de complément : l'étanchéité et le caractère réflecteur de la chaleur. 8/ Complément réflecteur et d'étanchéité pour toiles de stores et pour protections solaires selon les revendications précédentes caractérisé en ce que l'on utilise comme réflecteur une feuille de métal massif dont une face a été polie miroir et est protégée de toutes dégradations dont la corrosion par l'oxygène. 9/ Complément réflecteur et d'étanchéité pour toiles de stores et pour protections solaires selon les revendications précédentes caractérisé en ce que l'on utilise comme réflecteur une feuille de métal massif dont une face a été polie miroir et est protégée de toutes dégradations par un laquage qui peut être effectué en usine aussitôt la fabrication du film métallique, donc avant la moindre corrosion. 10/ Complément réflecteur et d'étanchéité pour toiles de stores et pour protections solaires selon les revendications précédentes caractérisé en ce que l'on utilise comme réflecteur non pas une feuille de métal massif mais une succession de plusieurs films métallisés à très forte métallisation sur leurs deux faces, ces films étant en matière bien étanche et bien transparente, par exemple en polyester et étant assemblés aux composants précédents et suivants et entre eux par une couche de bien sensible à la haute fréquence des machines disponibles, colle type EVA. 11/ Complément réflecteur et d'étanchéité pour toiles de stores et pour protections solaires selon les revendications précédentes caractérisé en ce que l'on utilise non pas une surface continue trop rigide et s'enroulant mal mais un tissage souple de rubans réflecteurs, tissage non solidaire de la toile de store dans son enroulement, ce tissage étant lui-même complété par un film d'étanchéité, tel que le film de protection contre la corrosion soit séparé du film d'étanchéité et que le film de protection contre la corrosion = l'arrivée de l'oxygène ne se décolle pas de la surface intime du réflecteur. 12/ Complément réflecteur et d'étanchéité pour toiles de stores et pour protections solaires, et pour toutes autres applications, selon les revendications précédentes caractérisé en ce que l'on utilise un réflecteur qui sera totalement protégé de l'oxygène et de l'humidité, particulièrement des dégradations provoquées au coeur, en profondeur de toutes les matières pouvant absorber un tant soit peu d'eau, dégradations progressives, des dislocations intimes de ma matière de protection, désagrégations provoquées par la brutale augmentation de volume, par l'explosion-ébullition des molécules d'eau, qui, à masse constante, à nombre de molécules d'eau rigoureusement équivalent, passent instantanément de l'état liquide à l'état vapeur sans passer par la température d'ébullition, en ayant simplement absorbé l'énergie thermique radiative du soleil. Et ceci à chaque fois que le protecteur humide est séché, c'est-à-dire plusieurs fois par jour pour un store soumis à un climat variable, totalement différent de ce qui se passe en laboratoire. Pour cela l'emploi de matières à base de PVDF est revendiqué. 13/ Complément réflecteur et d'étanchéité pour toiles de stores et pour protections solaires, et pour toutes autres applications, selon les revendications précédentes caractérisé en ce que l'on utilise un complément réflecteur et ou étanche pour toiles de stores.doc 29/02/2008 -9:10/13 protecteur du réflecteur qui comportera le moins possible de présence d'eau, par exemple en utilisant un réflecteur métallique massif donc totalement étanche directement positionné sous son protecteur, en utilisant un protecteur le plus hydrophobe possible, tel le PVDF et autres résines fluorées de façon à comporter le moins possible d'eau en son coeur, en utilisant des protecteurs à surface hydrophobe, à tension de surface telle qu'ils repoussent l'eau et que celle-ci ne s'y étale pas, en utilisant des protecteurs à matière très serrée, en utilisant des protecteurs le plus transparents possibles de façon à ne pas être échauffés par absorption du rayonnement, en utilisant tout système de nature à refroidir le protecteur pour éviter qu'il ne voit ses molécules d'eau internes échauffées jusqu'à leur température de para û ébullition -explosion 14/ Complément réflecteur et d'étanchéité pour toiles de stores et pour protections solaires, et pour toutes autres applications zénithales, selon les revendications précédentes, caractérisé en ce que le protecteur est garni par en dessous d'une matière hydrophobe telle que l'eau de condensation de la vapeur d'eau contenue dans l'atmosphère, condensation inévitable, ne n'y étale pas mais au contraire s'y condense, s'y rassemble en gouttelettes les plus grosses possibles, les plus grosses possibles de façon à tomber par terre, ceci pour éviter la présence d'eau en dessous du protecteur, a/ parce que cette eau est un émetteur de chaleur par rayonnement infrarouge, b/ parce que cette présence d'eau retient les microvégétations transportées par le vent, et en favorise le développement, lequel développement rend les surfaces apparentes couvertes de mousses, lichens, champignons, algues et autres végétations détestables. 15/ Complément réflecteur et d'étanchéité pour toiles de stores et pour protections solaires, et pour toutes autres applications, selon les revendications précédentes caractérisé en ce que la toile de store est positionnée sur un support incliné de nature à ne pas garder l'eau mais à en favoriser l'évacuation, cette inclinaison ayant de préférence une pente de 17 % pour les régions peu enneigées. 16/ Complément réflecteur et d'étanchéité pour toiles de stores et pour protections solaires, et pour toutes autres applications, caractérisé en ce que le protecteur de store selon les revendications précédentes est livré séparément pour être ajouté sur tous les stores, aussi bien lors de la première livraison des stores neufs que pour être ajoutés sur les stores existants. complément réflecteur et ou étanche pour toiles de stores.doc 29/02/2008 - 9:10